(57)【要約】【課題】  木炭が有する体温の発熱効果、静電気抑制効果、カビ増殖抑制効果、血液改善効果を簡便に人々に提供する。【解決手段】  パンツ、シャツ、ズボン、寝間着、靴下などの肌着５種類の裏面に木炭を固着させる。【選択図】図１
2013237962.tif 000002
【特許請求の範囲】
【請求項１】
優れた遠赤外線放射と静電気除去が目的で実施された、裏面に限定して木炭を固着し、木炭と肌が接するようにしたことが特徴であるシャツとズボンとパンツと寝間着とソックスの肌着５種類である。木炭の固着は、肌に付着しないように木炭粉と接着剤を混合して得た木炭塗料によって、肌に接する面積の５〜１００％、望ましくは１５〜３０％に印刷又は噴霧によって斑点模様又は塗りつぶしで固着する。
【発明の詳細な説明】
【技術分野】
【００１】本発明は体内部から暖めると伴に静電気を除去する、健康増進のための肌着に関する。
【背景技術】
【００２】  汗などの水蒸気が繊維に吸着されたときに、水蒸気の運動エネルギーが熱エネルギーに変換する吸湿発熱はどのような繊維でも起こる現象で、近年温まる下着といわれているヒートテック繊維だけが発熱することではない。ヒートテックは中空繊維を使用して断熱性と速乾性を良くしているが、宣伝による洗脳が発熱原理ともいえ、現実には発熱効果のある繊維はない。【００３】下記先行技術文献に示すように、遠赤外線を利用して温熱効果を得る衣類があるが、遠赤外線による温熱効果は熱源が存在する放射熱によるものとは違い、遠赤外線を水が吸収して活性するのに伴い細胞も活性して温まるためである。【００４】水を活性するためには、６〜１２μｍ波長の遠赤外線を選択的に放射し、その放射率が９５％以上の放射特性を持つ放射物が望ましい。しかし、先行技術文献にある特願２０００−３５７８９２や特願２０００−３１４４８５や特願２００２−０３８７１８のように、セラミックスや鉱物では遠赤外線放射特性が劣り効率的な温熱効果を得ることができない。また、マイナスイオン効果や波動的な見地からも健康保持の効果を唱うものもあるが、その作用が明確に示されてなく抽象的で解りにくい。【００５】そして、例えば肌着の表面に６〜１２μｍ領域の遠赤外線放射物を固着しても、大半が布に吸収され皮膚まではほとんど到達しなことが認識されていないため、先行技術文献にある特願２００２−０３８７１８では効果的に温熱効果を得ることは困難である。【００６】しかし、肌と接する肌着裏面に限定して遠赤外線放射物を固着した肌着は見出せず、６〜１２μｍ波長の遠赤外線を選択的に放射し、その放射率が９５％以上の放射特性を有する木炭を裏面に限定して固着した肌着は見当たらず、静電気除去を併用する肌着は見出せない。
【先行技術文献】
【００７】
【特許文献１】特願２００２−０３８７１８に遠赤外線放射セラミックスを練り込んだ繊維を用いた布地からなる、身体の重要な経穴が集まるできるだけ広い範囲の経穴の温熱効果を得ることを可能とする上半身用下着。
【００８】
【特許文献２】特願２０００−３５７８９２にアルミナ（Ａｌ２Ｏ３）、シリカ（ＳｉＯ２）、マグネシア（ＭｇＯ）、酸化カルシウム（ＣａＯ）、二酸化チタン（ＴｉＯ２）のうちから選択された一種以上の金属酸化物と、プラチナ（Ｐｔ）が含有されてなることを特徴とするレーヨン系繊維を使用した、遠赤外線を良好に放射することができ、保温性に優れた遠赤外線放射性粒子含有レーヨン系繊維を含有した下着を提供した。
【００９】
【特許文献３】特願２０００−３１４４８５に遠赤外線及びマイナスイオンの放射機能を有し、且つ健康に対する高い波動値を有する黒鉛珪石の粉末を、天然繊維又は化学繊維により成る編・織地に混入させるか若しくは粉末を接着剤に混和させた基剤を天然繊維又は化学繊維により成る素材生地の表面へ円形状で些少膨出状に固着し水玉模様状に点在させて、サポーター、腹巻き、靴下、下着、帽子、手袋、シーツ、枕カバーなどのように身体に接触させて使用する繊維製品に関し、身体の健康維持、増進及び治療に有効とされる遠赤外線、マイナスイオンを放射し、健康に対する高い波動値を有する黒鉛珪石の粉末を繊維に混入させるか若しくは素材生地に付着させてなる健康保持繊維製品を提供する。
【発明の概要】
【発明が解決しようとする課題】
【０１０】手術後の冷えや、床ずれや、難病で苦しんでいる人が大勢いて、入院患者の一定割合の人にも適切な対処ができていない現実がある。【０１１】太陽が出す３〜１０００μｍの波長の電磁波を遠赤外線と呼ぶが、水と動植物の吸収波長は６〜１２μｍである。この狭い範囲の遠赤外線が水の活性に著しく関与する。この領域の遠赤外線を選択的に放射する物が、遠赤外線の測定基準となっている黒体（完全放射体）であり、この波長を吸収すると水系が活性するのに伴って細胞が活性して、結果血流を促進すると伴に体が温まる。【０１２】黒体の放射特性、放射率に最も近似しているのが木炭である。岩盤浴に使う火成岩やセラミックスなども黒体の特性に似ているが、木炭に比べると劣る。しかし、木炭は汚れやすい性質であり肌に接する場所に使用することは困難である。【０１３】発明者は６〜１２μｍ波長の遠赤外線は布などに吸収され、黒体からの遠赤外線放射といえども従来の方式では肌に効率的に吸収するのは困難であることを見出し、汚れない木炭を成型できる技術も見出しているている。【０１４】更に発明者は、木炭は静電気を２％以下に抑制することを添付書類のように確認している。静電気は過剰な活性酸素の排出を妨げるという説もあり、人の健康に好ましいものではない。【０１５】そして、木炭がカビの増殖を抑制する働きがあることも確認している。カビは病気の原因になる場合があり好ましいものではない。【０１６】セラミックや火成岩には木炭のように静電気の９８％を抑制する作用はなく、カビの増殖を抑制する知見はない。【０１７】本発明は従来より優れた遠赤外線放射特性を有し、静電気を抑制し、カビの増殖が抑制できる肌着を提供するものであり、肌に吸収されるよう、現在は肌着裏面に限定して使用されていない木炭を、肌着裏の肌に接する場所に固着して使用するものである。【０１８】本発明の肌着には、シャツ、パンツ、ズボン、寝間着、靴下があり、形が様々で、サイズも様々である。
【課題を解決する手段】
【０１９】従来からの木炭の働きは
（１）汚れを吸着してきれいな水にする働き。
（２）臭いを吸着して心地よい空間にする働き。
（３）水分の吸着と放出によって、じめじめや乾燥を調整して適度な湿気に保つ働き。の３種類の働きがあり、これらの働きは微細孔によるものとされていた。活性炭も同じように、気相や液相を浄化するために使用されるものであった。
【０２０】発明者も当初は同様の考え方で木炭に取り組んでいたが、長年木炭と関わり数々の試験を繰り返した結果、木炭には微細孔に因る作用の他に、放射する遠赤外線が水分子の水素原子に作用して、その放射範囲にある水系の蒸発が促進されることを別紙の添付資料１木炭による水の蒸発試験のように見出した。そして、カビなどが発生しにくい清浄な環境になることを別紙の添付資料２木炭によるカビ発育比較試験のように見出した。更に、体内にも作用し、表面体温を上げ血液の状態を好転するなど体の細胞にも好影響を及ぼすことを別紙の添付資料３木炭による体温変化試験、別紙の添付資料４木炭による血液変化臨床試験のように見出した。そしてそれらの働きが別紙の添付資料５チャコキュア木炭の分光放射特性に因ることを見出した。
【０２１】更に、回転部など著しく静電気が発生する場所に、一般的な絶縁物の木炭を塗布するとその電圧が５０分の１程度に、導電性加工すると６０分の１程度に減少することを別紙の添付資料６木炭による静電気抑制試験のように見出した。
【０２２】このように、発明者は木炭上に裸で仰向けに寝ると、体表面の温度を５℃程度上昇させることを見出し、静電気を除去することを見出し、カビの増殖を抑制することを見出し、水の蒸発を促進することを見出し、血液粘度を低下させることも５１名に臨床試験によって見出した。
【０２３】汗による吸湿発熱はどのような繊維でも起こるが、一時的なものでその発熱量も少ない。しかし、細胞が活性すると体の芯から大きな温熱効果を長時間得ることができる。肌着裏面に木炭を塗布すると、温熱効果、静電気抑制、カビの増殖抑制の機能を有する肌着が実現し、床ずれも防止できる。
【０２４】遠赤外線放射特性が優れた木炭を得るためには、高温で得た白炭や活性炭と低温で得た黒炭の組み合わせが最も好ましいが、白炭、活性炭、黒炭、のいずれも大きな相違はなく望ましい放射特性を得ることができる。特に植物の種類による相違はなく、針葉樹、広葉樹、竹、椰子ガラを同じ炭化温度で得れば近似した放射特性を有する。静電気除去に関しては白炭、活性炭、黒炭によって大きな相違はなく木炭原料による相違も少ない。本発明においては白炭単独でも活性炭単独でも黒炭単独でも、これらを混合したものを使用してもよい。
【０２５】本発明で示す木炭は植物由来の炭化物であり、樹木以外に椰子柄、竹を炭化したものを含む。
【０２６】遠赤外線は、例えば太陽光線のように布などに吸収されるため、肌に接する肌着裏面に木炭を塗布することが重要である。また「水の蒸発促進試験」によると、木炭塗布面積が２倍になると水の蒸発量は１．５倍になることから、水の活性は木炭塗布面積に比例すると推測できる。
【０２７】木炭を塗布して固着するためには、噴霧方式と印刷方式の２方式が望ましい。噴霧方式は形や寸法が違う様々な肌着に木炭塗布するのが簡便であるが、見た目がきれいでなくザラザラして着心地が悪く木炭が剥離しやすい。印刷方式は見た目がきれいで木炭剥離が少なく、ザラザラ感も少ないが、寸法に対する適応が悪く、様々な版やスクリーンを用意して使い分けなければならないため作業手間を要する。
【０２８】洗濯などによる木炭剥離を抑制するためには、繊維と強固に接着して、水で劣化しない接着剤を用いる必要がある。使用する接着剤は繊維との接着性、伸縮性、耐水性に優れることが必要条件であり、この性質を有するものであればよいが、エチレン酢酸ビニル樹脂とラッテクス系樹脂のいずれかが望ましく、エチレン酢酸ビニル樹脂がより望ましい。
【０２９】肌が汚れないよう肌着裏面に木炭を固着するためには、例えばエチレン酢酸ビニル樹脂接着剤やラッテクス系樹脂接着剤中の樹脂比率が５０％の接着剤の場合には、木炭と接着剤の配合比率は木炭１に対して接着剤１〜５が望ましく１．５〜３．０がより望ましい。木炭粉と接着剤を混合して木炭塗料を得、これを肌着の裏に固着する。木炭粉の粒径は１０〜２００μｍであり、２０〜１００μｍが望ましい。
【０３０】機能的には木炭の塗布面積は多いほうが望ましいが、塗布部分は伸縮性が低下し、肌にも接するため着心地が悪く、着心地面からは少ないほうがよい。
【０３１】木炭の塗布面積は肌着表面積の５〜１００％で１５〜３０％がのぞましく、デザインはどのようなものでもよいが、例えば一箇所に広く塗布するのではなく、小さな文様を多く分散させた水玉模様のような斑点模様など伸縮性を阻害しないようにするのがよい。文様の形は、丸や楕円や三角形や四角形や六角形などのほかハートや星など、どのようなものでもよい。ズボンはパンツに遠赤外線が吸収されるためパンツ部分は塗布しなくてもよい。
【０３２】肌着に木炭を固着させる手順は、生地に塗布した後肌着に縫製してもよいし、縫製した後で塗布してもよい。
【発明の効果】
大量の遠赤外線が体に吸収され細胞が活性する結果、寝たきりの人では体が温まって床ずれがなくなり介護が楽になり、免疫の活性に伴って細菌やウイルスの感染症も減少する。
【発明を実施するための形態】
【実施例１】
【０３３】粒状が１００μｍの白炭粉炭１に対してエチレン酢酸ビニル接着剤２の比率で混合した木炭塗料１を得る。【０３４】パンツ裏面の一部を覆った後、円を交互に配した水玉模様のスクリーンを用いて木炭塗料１を塗布して、図１のように裏面前後に木炭を固着したパンツを得る。
【実施例２】
【０３５】粒状が５０μｍの白炭と黒炭の混合粉炭１に対してエチレン酢酸ビニル接着剤２．５の比率で混合した木炭塗料２を得る。【０３６】シャツを裏返して、円を交互に配した水玉模様のスクリーンを用いてシャツの裏面前後に木炭塗料２を塗布して、図２のような木炭固着シャツを得る。
【実施例３】
【０３７】  粒状が２０μｍの白炭と黒炭の混合粉炭１に対してエチレン酢酸ビニル接着剤を２の比率で混合した木炭塗料３を得る。【０３８】ズボンを裏返して、膝部分とパンツと重なる部分を紙やポリシートで覆って木炭塗料３を噴霧して図３のような木炭固着ズボンを得る。
【実施例４】
【０３９】粒状が１００μｍの白炭粉炭１に対してエチレン酢酸ビニル接着剤３の比率で混合した木炭塗料４を得る。【０４０】靴下裏面の指部と踵を紙かポリシートで覆った後、木炭塗料４を噴霧塗布して、図４のように部分的に木炭固着部を設けて履きやすくした木炭固着靴下を得る。
【実施例５】
【０４１】粒状が５０μｍの白炭と活性炭の混合粉炭１に対してエチレン酢酸ビニル接着剤を２．５の比率で混合した木炭塗料５を得る。【０４２】木炭塗料３を布生地に塗布して水玉模様に片面に印刷し、その生地を裁断縫製して、裏面に木炭を固着したパンツ、シャツ、ズボン、寝間着に仕上げる。
【発明の技術分野】
【０４３】体細胞の活性を促進する肌着であり、寝たきり入院患者や介護者が本発明のシャツを着れば、毛細血管の血液循環が改善されるため床ずれしない。また、手術後に冷える人の体調もよくなるよう人の健康に関する。
【図面の簡単な説明】
【０４４】
【図１】は木炭を印刷で固着したパンツ裏面の斜視図である。
【図２】は木炭を印刷で固着したシャツ裏面の斜視図である。
【図３】は木炭を噴霧で固着したズボン裏面の斜視図である。
【図４】は木炭を噴霧で固着した靴下裏面の斜視図である。
【産業上の利用可能性】
【０４５】カビの防除、冷えの改善、免疫系の活性。
【符号の説明】
【０４６】１．木炭固着部
【図１】
2013237962.tif 000003
【図２】
2013237962.tif 000004
【図３】
2013237962.tif 000005
【図４】
2013237962.tif 000006
【手続補正書】
【提出日】平成24年6月14日(2012.6.14)
【手続補正１】
【補正対象書類名】特許請求の範囲
【補正対象項目名】全文
【補正方法】変更
【補正の内容】
【特許請求の範囲】
【請求項１】
優れた遠赤外線放射と静電気除去が目的で実施された、木炭が放射する遠赤外線が遮蔽されずに肌に照射されるよう、裏面に限定して木炭を固着したことが特徴であるシャツとズボンとパンツと寝間着とソックスの肌着５種類である。
木炭の固着は、木炭粉と接着剤を混合して得た木炭塗料によって、肌に接する面積の１０〜１００％、望ましくは２５〜３５％に印刷又は噴霧によって斑点模様又は塗りつぶしで固着する。
【請求項２】
木炭が放射する遠赤外線が遮蔽されずに肌に照射されるよう、裏面に限定して木炭を固着したことが特徴である膝、肘、腹、足首用のサポータであり、木炭粉と接着剤を混合して得た木炭塗料をサポータに直接塗布して固着するか、裏面に使用する生地に木炭を固着した後サポータに仕上げたものである。木炭固着面積はサポータが肌に接する面積の１０〜１００％、望ましくは２５〜３５％であり、印刷又は噴霧によって斑点模様又は塗りつぶしで固着する。
【手続補正２】
【補正対象書類名】明細書
【補正対象項目名】全文
【補正方法】変更
【補正の内容】
【発明の詳細な説明】
【技術分野】
【００１】本発明は体内部から暖めると伴に静電気を除去する、健康増進のための肌着に関する。
【背景技術】
【００２】  汗などの水蒸気が繊維に吸着されたときに、水蒸気の運動エネルギーが熱エネルギーに変換する吸湿発熱はどのような繊維でも起こる現象で、近年温まる下着といわれているヒートテック繊維だけが発熱することではない。ヒートテックは中空繊維を使用して断熱性と速乾性を良くしているが、宣伝が発熱原理ともいえ、現実には発熱効果のある繊維はない。【００３】下記先行技術文献に示すように、遠赤外線を利用して温熱効果を得る衣類があるが、遠赤外線による温熱効果は熱源が存在する放射熱によるものとは違い、遠赤外線を水が吸収して活性するのに伴い細胞も活性して温まるためである。【００４】水を活性するためには、６〜１２μｍ波長の遠赤外線を選択的に放射し、その放射率が９５％以上の放射特性を持つ放射物が望ましい。しかし、先行技術文献にある特願２０００−３５７８９２や特願２０００−３１４４８５や特願２００２−０３８７１８のように、セラミックスや鉱物では遠赤外線放射特性が劣り効率的な温熱効果を得ることができない。また、マイナスイオン効果や波動的な見地からも健康保持の効果を唱うものもあるが、その作用が明確に示されてなく抽象的で解りにくい。【００５】そして、６〜１２μｍ波長波布に吸収される性質があるため、例えば肌着の表面だけに６〜１２μｍ領域の遠赤外線放射物を固着しても、大半が布に吸収され皮膚まではほとんど到達しないため、先行技術文献にある特願２００２−０３８７１８では効果的に温熱効果を得ることは困難である。【００６】しかし、肌と接する肌着裏面に限定して遠赤外線放射物を固着した肌着は見出せず、６〜１２μｍ波長の遠赤外線を選択的に放射し、その放射率が９５％以上の放射特性を有する木炭を裏面に限定して固着した肌着は見当たらず、静電気除去を併用する肌着は見出せない。
【先行技術文献】
【００７】
【特許文献１】特願２００２−０３８７１８に遠赤外線放射セラミックスを練り込んだ繊維を用いた布地からなる、身体の重要な経穴が集まるできるだけ広い範囲の経穴の温熱効果を得ることを可能とする上半身用下着。
【００８】
【特許文献２】特願２０００−３５７８９２にアルミナ（Ａｌ２Ｏ３）、シリカ（ＳｉＯ２）、マグネシア（ＭｇＯ）、酸化カルシウム（ＣａＯ）、二酸化チタン（ＴｉＯ２）のうちから選択された一種以上の金属酸化物と、プラチナ（Ｐｔ）が含有されてなることを特徴とするレーヨン系繊維を使用した、遠赤外線を良好に放射することができ、保温性に優れた遠赤外線放射性粒子含有レーヨン系繊維を含有した下着を提供した。
【００９】
【特許文献３】特願２０００−３１４４８５に遠赤外線及びマイナスイオンの放射機能を有し、且つ健康に対する高い波動値を有する黒鉛珪石の粉末を、天然繊維又は化学繊維により成る編・織地に混入させるか若しくは粉末を接着剤に混和させた基剤を天然繊維又は化学繊維により成る素材生地の表面へ円形状で些少膨出状に固着し水玉模様状に点在させて、サポーター、腹巻き、靴下、下着、帽子、手袋、シーツ、枕カバーなどのように身体に接触させて使用する繊維製品に関し、身体の健康維持、増進及び治療に有効とされる遠赤外線、マイナスイオンを放射し、健康に対する高い波動値を有する黒鉛珪石の粉末を繊維に混入させるか若しくは素材生地に付着させてなる健康保持繊維製品を提供する。
【発明の概要】
【発明が解決しようとする課題】
【０１０】手術後の冷えや、床ずれや、難病で苦しんでいる人が大勢いて、入院患者の一定割合の人にも適切な対処ができていない現実がある。【０１１】太陽が出す３〜１０００μｍの波長の電磁波を遠赤外線と呼ぶが、水と動植物の吸収波長は６〜１２μｍである。この狭い範囲の遠赤外線が水の活性に著しく関与する。この領域の遠赤外線を選択的に放射する物が、遠赤外線の測定基準となっている黒体（完全放射体）であり、この波長を吸収すると水系が活性するのに伴って細胞が活性して体が温まる。【０１２】黒体の放射特性、放射率に最も近似しているのが木炭である。岩盤浴に使う火成岩やセラミックスなども黒体の特性に似ているが、木炭に比べると劣る。【０１３】発明者は６〜１２μｍ波長の遠赤外線は布などに吸収され、黒体からの遠赤外線放射といえども従来の方式では肌に効率的に吸収するのは困難であることを見出している。【０１４】更に発明者は、木炭は静電気を２％以下に抑制することを添付書類のように確認している。静電気は過剰な活性酸素の排出を妨げるという説もあり、人の健康に好ましいものではない。【０１５】そして、木炭がカビの増殖を抑制する働きがあることも確認している。カビは病気の原因になる場合があり好ましいものではない。【０１６】セラミックや火成岩には木炭のように静電気の９８％を抑制する作用はなく、カビの増殖を抑制する知見はない。【０１７】本発明は従来より優れた遠赤外線放射特性を有し、静電気を抑制し、カビの増殖が抑制できる肌着を提供するものであり、肌に吸収されるよう、現在は肌着裏面に限定して使用されていない木炭を、肌着裏の肌に接する場所に固着して使用するものである。【０１８】本発明の肌着には、シャツ、パンツ、ズボン、寝間着、靴下があり、これらは形が様々で、サイズも様々であるため、加工する前の生地に木炭を固着して夫々の商品に仕上げてもよい。また本発明の裏面に限定して木炭を固着したサポータには膝、肘、足首、腹用があり、腹サポータは腹巻とも呼ぶ。
【課題を解決する手段】
【０１９】従来からの木炭の働きは
（１）汚れを吸着してきれいな水にする働き。
（２）臭いを吸着して心地よい空間にする働き。
（３）水分の吸着と放出によって、じめじめや乾燥を調整して適度な湿気に保つ働き。の３種類の働きがあり、これらの働きは微細孔によるものとされていた。活性炭も同じように、気相や液相を浄化するために使用されるものであった。
【０２０】発明者も当初は同様の考え方で木炭に取り組んでいたが、長年木炭と関わり数々の試験を繰り返した結果、木炭には微細孔に因る作用の他に、放射する遠赤外線が水分子の水素原子に作用して、その放射範囲にある水系の蒸発が促進されることを別紙の添付資料１のように見出した。そして、カビなどが発生しにくい清浄な環境になることを別紙の添付資料２のように見出した。更に、体内にも作用し、表面体温を上げ血液の状態を好転するなど体の細胞にも好影響を及ぼすことを別紙の添付資料３別紙の添付資料４のように見出した。そしてそれらの働きが別紙の添付資料５のような遠赤外線放射特性にあることを見出した。
【０２１】更に、回転部など著しく静電気が発生する場所に、一般的な絶縁物の木炭を塗布するとその電圧が５０分の１程度に、導電性加工すると６０分の１程度に減少することを別紙の添付資料６のように見出した。
【０２２】このように、発明者は木炭上に裸で仰向けに寝ると、体表面の温度を５℃程度上昇させることを見出し、静電気を除去することを見出し、カビの増殖を抑制することを見出し、水の蒸発を促進することを見出し、血液粘度を低下させることも５１名に臨床試験によって見出した。
【０２３】汗による吸湿発熱はどのような繊維でも起こるが、一時的なものでその発熱量も少ない。しかし、細胞が活性すると体の芯から大きな温熱効果を長時間得ることができる。肌着裏面に木炭を塗布すると、温熱効果、静電気抑制、カビの増殖抑制の機能を有する肌着が実現し、床ずれも防止できる。
【０２４】遠赤外線放射特性が優れた木炭を得るためには、高温で得た白炭や活性炭と低温で得た黒炭の組み合わせが最も好ましいが、白炭、活性炭、黒炭、のいずれも大きな相違はなく望ましい放射特性を得ることができる。特に植物の種類による相違はなく、針葉樹、広葉樹、竹、椰子ガラを同じ炭化温度で得れば近似した放射特性を有する。静電気除去に関しては白炭、活性炭、黒炭によって大きな相違はない。本発明においては白炭単独でも活性炭単独でも黒炭単独でも、これらを混合したものを使用してもよい。
【０２５】本発明で示す木炭は植物由来の炭化物であり、樹木以外に椰子柄、竹を炭化したものを含む。
【０２６】遠赤外線は、例えば太陽光線のように布などに吸収されるため、木炭の遠赤外線放射が遮蔽されずに肌に照射されるようにすることが重要であり、肌着裏面に木炭を塗布して固着する必要がある。
【０２６−１】
肌着裏面に木炭を固着させる方法はさまざまであるが、肌着生地やサポータの肌に接する生地の多くは薄く、木炭を塗布すると表面から裏面に木炭微粒子が浸透する。この時粒子の粗い木炭は表面に留まり、粒子の小さな木炭が浸透して裏面に現れる。よって生地の表裏が使用でき、裏面が粒子が小さくて肌触りは良い。
【０２６−２】
木炭粉末は鋭利な形であるため、肌との摩擦を軽減して着心地をよくする必要がある。木炭との摩擦による不快感の解消は木炭を塗布した裏面を肌側に使用する方法や、木炭固着部の上に網目状の繊維で覆う方法や、木炭粉の粒径を１０〜３０μｍと小さくする方法がある。
【０２６−３】
特に膝、肘サポータでは折り曲げが多く摩擦によって皮膚がこすれて炎症を起こす恐れがあるため、肘、膝部分の直径８〜１２ｃｍの円形部分には、木炭を固着しないようにするのが望ましい。
【０２７】木炭を塗布して固着するためには、噴霧方式と印刷方式の２方式がある。噴霧方式は形や寸法が違う様々な肌着に木炭塗布するのが簡便であるが、見た目がきれいでなくザラザラして着心地が悪く木炭が剥離しやすい。印刷方式は見た目がきれいで木炭剥離が少なく、ザラザラ感も少ないが、寸法に対する適応が悪く、様々な版やスクリーンを用意して使い分けなければならないため作業手間を要する。
【０２８】洗濯などによる木炭剥離を抑制するためには、繊維と強固に接着して、水で劣化しない接着剤を用いる必要がある。使用する接着剤は繊維との接着性、伸縮性、耐水性に優れることが必要条件であり、この性質を有するものであればよいが、エチレン酢酸ビニル樹脂とラッテクス系樹脂のいずれかが望ましく、エチレン酢酸ビニル樹脂がより望ましい。
【０２９】肌着裏面に木炭を固着するために、木炭粉と接着剤を混合して木炭塗料を得、これを肌着の裏に塗布する。木炭粉の粒径は１０〜２００μｍであり、２０〜１００μｍが望ましい。そして、例えば接着剤中の樹脂比率が５０％の接着剤の場合には、木炭と接着剤の配合比率は木炭１に対して接着剤１〜５が望ましく１．５〜３．０がより望ましい。
【０３０】機能的には木炭の塗布面積は多いほうが望ましいが、塗布部分は伸縮性が低下し、肌にも接するため着心地が悪く、着心地面からは少ないほうがよい。
【０３１】木炭の塗布面積は肌着表面積の１０％以上で２５〜３５％がのぞましく、デザインはどのようなものでもよいが、例えば一箇所に広く塗布するのではなく、小さな文様を多く分散させた水玉模様のような斑点模様など伸縮性を阻害しないようにするのがよい。文様の形は、丸や楕円や三角形や四角形や六角形などのほかハートや星など、どのようなものでもよい。ズボンはパンツに遠赤外線が吸収されるためパンツ部分は塗布しなくてもよい。
【０３２】肌着に木炭を固着させる手順は、生地に固着した後肌着に縫製してもよいし、縫製した後で塗布して固着してもよい。
【０３２−１】
噴霧して固着する場合は、例えばペンキを塗装する方法と同じように、一般的な噴霧器で実施する。印刷して固着する場合は、防水シート上に印刷したいデザインを描きその部分を切り取って印刷するか、網目状のシルクスクリーンにデザインを描いて印刷する。
【０３２−２】
スクリーンは網状又は防水シートであり、防水シートが望ましいが、網状のスクリーンで実施する場合は、木炭の粒径によって適切な網目を選択する。例えば５０μｍ以下の粒状の木炭の場合は６０〜８０メッシュが適切である。
【発明の効果】
大量の遠赤外線が体に吸収され細胞が活性する結果、寝たきりの人では体が温まって床ずれがなくなり介護が楽になり、免疫の活性に伴って細菌やウイルスの感染症も減少する。
【発明を実施するための形態】
【実施例１】
【０３３】粒状が１００μｍの白炭粉炭１に対してエチレン酢酸ビニル接着剤２の比率で混合した木炭塗料１を得る。【０３４】しわを矯正して塗料の浸透を阻止する式台をパンツに差込んだ後、円を交互に配した水玉模様の防水シートスクリーンを用いて表面から木炭塗料１を塗布して木炭を生地裏面に浸透させ、図１のように木炭固着パンツを得る。
【実施例２】
【０３５】粒状が５０μｍの白炭と黒炭の混合粉炭２に対してエチレン酢酸ビニル接着剤３の比率で混合した木炭塗料２を得る。【０３６】しわを矯正して塗料の浸透を阻止する式台をシャツに差込んだ後、円を交互に配した水玉模様のスクリーンを用いてシャツに木炭塗料２を表面から木炭塗料２を塗布して、図２のような木炭固着シャツを得る。
【実施例３】
【０３７】  粒状が２０μｍの白炭と黒炭の混合粉炭４に対してエチレン酢酸ビニル接着剤を２の比率で混合した木炭塗料３を得る。【０３８】ズボンを裏返して、膝部分とパンツと重なる部分を紙やポリシートで覆って木炭塗料３を噴霧して図３のような木炭固着ズボンを得る。
【実施例４】
【０３９】粒状が１００μｍの白炭粉炭１に対してエチレン酢酸ビニル接着剤３の比率で混合した木炭塗料４を得る。【０４０】しわを矯正して塗料の浸透を阻止する式台を靴下に差込んだ後、木炭塗料４を噴霧塗布して、図４のように部分的に木炭固着部を設けて履きやすくした木炭固着靴下を得る。
【実施例５】
【０４１】粒状が５０μｍの白炭と活性炭の混合粉炭３に対してエチレン酢酸ビニル接着剤を２．５の比率で混合した木炭塗料５を得る。【０４２】木炭塗料５を使用して布地に水玉模様を印刷し、その薄い生地を裁断縫製して、パンツ、シャツ、ズボン、寝間着に仕上げる。
【実施例６】
【０４２−１】
粒状が３０μｍの白炭に対してエチレン酢酸ビニル接着剤を２の比率で混合した木炭塗料６を得る。
【０４２−２】
木炭塗料６を生地に塗布して水玉模様に固着した生地を得る、その生地を裁断縫製して、肌に接する部分に使用して肘、膝、お腹用のサポータに仕上げる。
【実施例７】
【０４２−３】
木炭塗料６を使用して、薄いニット網の膝サポータに、上下に約１０ｃｍ左右に約８ｃｍ膝部を除いて表から水玉模様に印刷する。
【発明の技術分野】
【０４３】体細胞の活性を促進する肌着であり、寝たきり入院患者や介護者が本発明のシャツを着れば、毛細血管の血液循環が改善されるため床ずれしない。また、手術後に冷える人の体調もよくなるよう人の健康に関する。
【図面の簡単な説明】
【０４４】
【図１】図１は木炭を印刷で固着したパンツ裏面の斜視図である。
【図２】図２は木炭を印刷で固着したシャツ裏面の斜視図である。
【図３】図３は木炭を噴霧で固着したズボン裏面の斜視図である。
【図４】図４は木炭を噴霧で固着した靴下裏面の斜視図である。
【産業上の利用可能性】
【０４５】カビの防除、冷えの改善、免疫系の活性。
【符号の説明】
【０４６】１．木炭固着部